ПОЛУЧЕНИЕ ОСАЖДЕННОГО КАРБОНАТА КАЛЬЦИЯ ВЫСОКОЙ ЧИСТОТЫ

1. Способ получения осажденного карбоната кальция, включающий стадии:
а) обеспечения и кальцинирования материала, содержащего карбонат кальция;
b) гашения продукта реакции, полученного на стадии а), водным раствором хлорида аммония;
с) отделения нерастворимых компонентов из раствора хлорида кальция, полученного на стадии b);
d) карбонизации раствора хлорида кальция, полученного на стадии с);
е) выделения осажденного карбоната кальция, полученного на стадии d),
где зародышевые кристаллы добавляют к раствору хлорида кальция, полученному на стадии с), перед осаждением.
2. Способ по п. 1,
отличающийся тем, что содержащий карбонат кальция материал, используемый на стадии а), выбирают из группы, включающей в себя осажденный карбонат кальция; природные минералы карбоната кальция, такие как мрамор, известняк и мел, и минералы смешанных карбонатов щелочноземельных металлов, содержащие карбонат кальция, такие как доломит.
3. Способ по любому из пп. 1 или 2,
отличающийся тем, что сырьевой, содержащий карбонат кальция материал, который используют на стадии а), имеет минимальное содержание карбоната кальция, по меньшей мере, 15% масс., более
предпочтительно, по меньшей мере, 50% масс., в особенности, по меньшей мере, 75% масс. и наиболее предпочтительно, по меньшей мере, 90% масс., например, 98% масс. в расчете на общую массу подаваемого материала.
4. Способ по любому из пп. 1 или 2,
отличающийся тем, что молярное соотношение хлорида аммония к оксиду кальция составляет от 1:1 до 8:1, более предпочтительно от 1,5:1 до 4:1, например, от 2:1 до 3:1.
5. Способ по любому из пп. 1 или 2,
отличающийся тем, что на стадии с) отделение нерастворимых компонентов осуществляют улавливанием на сетчатых фильтрах, седиментацией и декантированием и/или фильтрацией.
6. Способ по любому из пп. 1 или 2,
отличающийся тем, что на стадии с) нерастворимые компоненты могут быть флокулированы перед их удалением, в результате добавления высокомолекулярных флокулянтов, где могут быть использованы катионные, анионные флокулянты и/или неионогенные флокулянты, предпочтительно сополимеры на основе полиакриловой кислоты.
7. Способ по п. 6,
отличающийся тем, что на стадии с) флокулянт добавляют в количестве от 1 до 50 миллионных долей (ч. млн.), предпочтительно от 2 до 40 ч. млн., более предпочтительно от 3 до 25 ч. млн. и наиболее предпочтительно от 5 до 15 ч. млн. в расчете на сухой CaO.
8. Способ по любому из пп. 1 или 2,
отличающийся тем, что на стадии d) карбонизацию осуществляют
путем подачи чистого газообразного диоксида углерода или технических газов, содержащих, по меньшей мере, 10% объем. диоксида углерода, в щелочной раствор хлорида кальция.
9. Способ по любому из пп. 1 или 2,
отличающийся тем, что на стадии е) осажденный карбонат кальция, полученный на стадии d), отделяют от маточной жидкости фильтрацией.
10. Способ по любому из пп. 1 или 2,
отличающийся тем, что после стадии е) осажденный карбонат кальция промывают водой.
11. Способ по любому из пп. 1 или 2,
отличающийся тем, что после стадии е) осажденный карбонат кальция подвергают сильному концентрированию или сушат.
12. Способ по любому из пп. 1 или 2,
отличающийся тем, что его осуществляют как закрытый процесс, где реагенты используют повторно в технологическом цикле.
13. Способ по любому из пп. 1 или 2,
отличающийся тем, что его осуществляют в периодическом режиме или как непрерывный процесс.
14. Способ по любому из пп. 1 или 2,
отличающийся тем, что осажденный карбонат кальция содержит менее чем 0,5% масс. примесей, более предпочтительно менее чем 0,3% масс., в особенности менее чем 0,1% масс. и наиболее предпочтительно менее чем 0,05% масс. примесей.
15. Способ по любому из пп. 1 или 2,
отличающийся тем, что осажденный карбонат кальция имеет арагонитовую, кальцитовую или ватеритовую кристаллическую
структуру или структуру, представляющую собой смесь упомянутых структур.
16. Способ по любому из пп. 1 или 2,
отличающийся тем, что осажденный карбонат кальция имеет белизну согласно стандарту TAPPI, по меньшей мере, 88, предпочтительно, по меньшей мере, 90, более предпочтительно, по меньшей мере, 92, например, 95-99, например такую, как 97.
17. Способ по любому из пп. 1 или 2,
y
отличающийся тем, что осажденный карбонат кальция имеет коэффициент отражения света R, равный, по меньшей мере, 90, предпочтительно, по меньшей мере, 92, более предпочтительно, по меньшей мере, 95, например, от 96 до 99, например такую, как 98.
18. Способ по любому из пп. 1 или 2,
отличающийся тем, что осажденный карбонат кальция имеет индекс желтизны от 0,5 до 6, более предпочтительно от 0,7 до 3, наиболее предпочтительно от 1 до 2.
19. Способ по любому из пп. 1 или 2,
50
отличающийся тем, что осажденный карбонат кальция имеет масс-медианный диаметр d не более 20 мкм, предпочтительно не более 10 мкм, более предпочтительно не более 5 мкм, наиболее предпочтительно не более 2 мкм, например, не более 1 мкм.
20. Осажденный карбонат кальция, полученный способом согласно любому из пп. 1-19.
21. Применение осажденного карбоната кальция по п. 20, полученного способом по любому из пп. 1-19, в применениях, имеющих отношение к производству краски, пластмассы или бумаги.
22. Применение по п. 21,
отличающееся тем, что осажденный карбонат кальция используют в качестве наполнителя и/или пигмента.